(57)【要約】【課題】基板の反りを正確に制御する。【解決手段】  基板の製造方法であって、単結晶基板にレーザまたは荷電粒子線を照射しながら、前記単結晶基板の表面における照射領域の軌跡が直線の縞状となるように前記照射領域を前記単結晶基板に対して移動させることで、前記軌跡に沿って非晶質領域を形成する第１工程を有し、前記第１工程は、前記直線の向きが異なるように複数回実施され、前記第１工程が複数回実施されることによって、前記単結晶基板の反りが変化し、複数回実施される前記第１工程の各々における前記直線の全てが、前記表面と平行な平面内における前記単結晶基板の結晶軸の方向と平行ではない。【選択図】図４
2016076650.tif 000002
【特許請求の範囲】
【請求項１】
基板を製造する方法であって、
単結晶基板にレーザまたは荷電粒子線を照射しながら、前記単結晶基板の表面における照射領域の軌跡が直線の縞状となるように前記照射領域を前記単結晶基板に対して移動させることで、前記軌跡に沿って非晶質領域を形成する第１工程を有し、
前記第１工程は、前記直線の向きが異なるように複数回実施され、
前記第１工程が複数回実施されることによって、前記単結晶基板の反りが変化し、
複数回実施される前記第１工程の各々における前記直線の全てが、前記表面と平行な平面内における前記単結晶基板の結晶軸の方向と平行ではない、
方法。
【請求項２】
前記第１工程では、前記単結晶基板の厚み方向の中央部よりも第１表面側の領域に前記非晶質領域を形成し、
半導体基板を前記単結晶基板に加熱状態で貼り付ける第２工程であって、前記単結晶基板の線膨張係数が前記半導体基板の線膨張係数よりも大きいときは前記半導体基板を前記単結晶基板の前記第１表面の反対側の第２表面に貼り付け、前記単結晶基板の線膨張係数が前記半導体基板の線膨張係数よりも小さいときは前記半導体基板を前記単結晶基板の前記第１表面に貼り付ける前記第２工程をさらに有する、
請求項１の方法。
【請求項３】
前記単結晶基板の結晶構造が六方晶であり、
前記第１表面及び前記第２表面がｃ面である、
請求項１または２の方法。
【請求項４】
前記第１工程を、３回実施し、
１回目の前記第１工程における前記直線と前記単結晶基板のａ１軸との間の角度が角度Ｘ１であり、２回目の前記第１工程における前記直線と前記単結晶基板のａ２軸との間の角度が角度Ｘ２であり、３回目の前記第１工程における前記直線と前記単結晶基板のａ３軸との間の角度が角度Ｘ３であり、前記角度Ｘ１と前記角度Ｘ２の差が５°未満であり、前記角度Ｘ２と前記角度Ｘ３の差が５°未満であり、前記角度Ｘ３と前記角度Ｘ１の差が５°未満である、
請求項３の方法。
【発明の詳細な説明】
【技術分野】
【０００１】
本明細書に開示の技術は、半導体装置の製造方法に関する。
【背景技術】
【０００２】
特許文献１には、サファイア基板にレーザを照射してサファイア基板内に改質領域を形成することで、サファイア基板の反りを制御する技術が開示されている。
【先行技術文献】
【特許文献】
【０００３】
【特許文献１】特開２０１０‐１６５８１７号公報
【発明の概要】
【発明が解決しようとする課題】
【０００４】
特許文献１のようにレーザを照射して基板の反りを調節する際に、基板の反りを意図した通りに制御できない場合がある。したがって、本明細書では、基板の反りをより正確に制御できる技術を提供する。
【課題を解決するための手段】
【０００５】
本明細書は、基板を製造する方法を提供する。この方法は、単結晶基板にレーザまたは荷電粒子線を照射しながら、前記単結晶基板の表面における照射領域の軌跡が直線の縞状となるように前記照射領域を前記単結晶基板に対して移動させることで、前記軌跡に沿って非晶質領域を形成する第１工程を有する。前記第１工程は、前記直線の向きが異なるように複数回実施される。前記第１工程が複数回実施されることによって、前記単結晶基板の反りが変化する。複数回実施される前記第１工程の各々における前記直線の全てが、前記表面と平行な平面内における前記単結晶基板の結晶軸の方向と平行ではない。
【０００６】
なお、この方法により製造される基板は、単結晶基板のみからなる基板であってもよいし、単結晶基板に他の層が積層された積層基板であってもよい。
【０００７】
本願発明者らは、照射領域の軌跡の直線と結晶軸とが平行な場合と平行でない場合とで、反りの変化量に差が生じることを発見した。したがって、照射領域の軌跡に、結晶軸と平行な方向と結晶軸と平行でない方向が混在していると、方向によって反りの変化量に差が生じ、基板の反りを正確に制御することができない。これに対し、上記のように、複数回実施される前記第１工程の各々における前記直線の全てが、前記第１表面と平行な平面内における前記単結晶基板の結晶軸の方向と平行ではないと、反りの変化量を安定して制御することができる。
【図面の簡単な説明】
【０００８】
【図１】支持板１０の斜視図。
【図２】非晶質領域形成工程中の支持板１０の断面図。
【図３】非晶質領域形成工程後の支持板１０の断面図。
【図４】実施形態の軌跡３１〜３２の説明図。
【図５】比較例の軌跡４１〜４２の説明図。
【図６】比較例の方法により反った支持板１０の上面１０ａの等高線を示す図。
【図７】実施形態の方法により反った支持板１０の上面１０ａの等高線を示す図。
【図８】接着剤５０の塗布後の支持板１０の断面図。
【図９】積層基板７０の断面図。
【図１０】積層基板７０の断面図。
【図１１】変形例の非晶質領域形成工程中の支持板１０の断面図。
【図１２】変形例の軌跡の説明図。
【図１３】変形例の貼り合わせ工程後の積層基板７０の断面図。
【図１４】変形例の非晶質領域形成工程後の積層基板７０の断面図。
【発明を実施するための形態】
【０００９】
本実施形態の半導体装置の製造方法では、半導体ウエハを支持板に貼り付けて半導体ウエハを補強し、補強された半導体ウエハに対して加工を行う。図１は、本実施形態の方法に使用する支持板１０を示している。支持板１０は、サファイアの単結晶により構成されている。サファイアの結晶構造は、六方晶である。支持板１０は、円盤形状を有している。支持板１０の厚み方向は六方晶のｃ軸と一致している。したがって、支持板１０の上面１０ａ及び下面１０ｂは、六方晶のｃ面と一致している。すなわち、六方晶のａ１軸、ａ２軸及びａ３軸は、上面１０ａ及び下面１０ｂと平行である。ａ１軸とａ２軸の間の角度は１２０°であり、ａ２軸とａ３軸の間の角度は１２０°であり、ａ３軸とａ１軸の間の角度は１２０°である。本実施形態では、支持板１０（すなわち、サファイア）の線膨張係数は５．２ｐｐｍ／Ｋである。支持板１０は、略透明である。以下、支持板１０を用いた半導体装置の製造方法について説明する。
【００１０】
（非晶質領域形成工程）
まず、図２に示すように、支持板１０の上面１０ａに向けてレーザ２０を照射する。ここでは、光学系を用いて、支持板１０の内部にレーザ２０の焦点を形成する。より詳細には、支持板１０の厚み方向の中央部１０ｃよりも上面１０ａ側の領域１０ｄ内にレーザの焦点を形成する。また、レーザ２０は、フェムト秒レーザ装置等の短パルスレーザ装置により照射する。また、レーザ２０は、フェムト秒よりも長い所定の時間間隔で間欠的に照射する。また、レーザ２０を間欠的に照射しながら、支持板１０をレーザ照射装置に対して移動させる。支持板１０は、その上面１０ａに沿った方向に移動させる。
【００１１】
上記のようにレーザ２０を照射すると、レーザ２０の焦点の位置において支持板１０の結晶配列が乱され、非晶質領域１２（すなわち、結晶欠陥）が形成される。支持板１０を移動させながらレーザ２０を間欠的に照射するので、支持板１０には、レーザ２０の照射領域の軌跡に沿って、一定間隔で非晶質領域１２が形成される。非晶質領域１２が形成される際にはその非晶質化する領域が膨張する。非晶質領域１２は上面１０ａ側の領域１０ｄに形成されるため、上記のように非晶質領域１２が形成されると、上面１０ａ側の領域１０ｄが膨張する一方で下面１０ｂ側の領域１０ｅは膨張しない。したがって、図３に示すように、支持板１０が、上面１０ａ側が凸となるように反る。なお、図３に示すように、非晶質領域１２は、隣接する非晶質領域１２同士が繋がらないように十分に間隔を開けて形成される。
【００１２】
上述したレーザ２０の照射処理は、３回実行される。図４は、１回目〜３回目のレーザ２０の照射処理において、レーザ２０の照射範囲の軌跡を示している。１回目の照射処理では、上面１０ａの面内における結晶軸ａ１の方向に対して左周りに角度Ｘ１（本実施形態では３０°）ずれた方向Ｄ１に沿ってレーザ２０の照射範囲を支持板１０に対して移動させる。レーザ２０の照射範囲は、支持板１０の上面１０ａを複数回走査するように移動させる。これによって、１回目の照射処理のレーザ２０の照射範囲の軌跡が、図４の軌跡３１に示すように直線の縞状に描かれる。このため、１回目の照射処理では、軌跡３１に沿って複数の非晶質領域１２が形成される。２回目の照射処理では、上面１０ａの面内における結晶軸ａ２の方向に対して左周りに角度Ｘ２（本実施形態では３０°）ずれた方向Ｄ２に沿ってレーザ２０の照射範囲を支持板１０に対して移動させる。レーザ２０の照射範囲は、支持板１０の上面１０ａを複数回走査するように移動させる。これによって、２回目の照射処理のレーザ２０の照射範囲の軌跡が、図４の軌跡３２に示すように直線の縞状に描かれる。このため、２回目の照射処理では、軌跡３２に沿って複数の非晶質領域１２が形成される。３回目の照射処理では、上面１０ａの面内における結晶軸ａ３の方向に対して左周りに角度Ｘ３（本実施形態では３０°）ずれた方向Ｄ３に沿ってレーザ２０の照射範囲を支持板１０に対して移動させる。レーザ２０の照射範囲は、支持板１０の上面１０ａを複数回走査するように移動させる。これによって、３回目の照射処理におけるレーザ２０の照射範囲の軌跡が、図４の軌跡３３に示すように直線の縞状に描かれる。このため、３回目の照射処理では、軌跡３３に沿って複数の非晶質領域１２が形成される。
【００１３】
図４のようにレーザ２０を照射すると、支持板１０に均一な反りを生じさせることができる。以下、その理由について説明する。形成される非晶質領域１２のサイズは、レーザ照射範囲の軌跡が結晶軸と平行であるか否かによって変化することが分かっている。すなわち、結晶軸に対して軌跡が平行である場合には、軌跡に沿って長い非晶質層が形成される。すなわち、図２の非晶質領域１２の長さＬ１が長くなる。この場合、軌跡に沿った方向において支持板に生じる反りは小さくなる。これに対し、結晶軸に対して軌跡が平行でない場合には、非晶質領域１２のサイズは小さくなる（すなわち、距離Ｌ１が短くなる）。この場合、軌跡に沿った方向において支持板に生じる反りは大きくなる。
【００１４】
図５は、比較例のレーザ照射範囲の軌跡４１、４２を示している。図５では、支持板１０に対して、２回のレーザ照射処理を行う。１回目のレーザ照射処理では、結晶軸ａ２に沿って、レーザ２０の照射範囲を移動させる。２回目のレーザ照射処理では、結晶軸ａ２に対して直交する方向Ｄ４（すなわち、結晶軸ａ１、ａ２、ａ３のいずれに対しても平行ではない方向）に沿って、レーザ２０の照射範囲を移動させる。この方法では、結晶軸ａ２に沿った方向では支持板１０の反りが小さくなるのに対し、方向Ｄ４では支持板１０の反りが大きくなる。このため、図６に示すように、支持板１０が楕円状に反ってしまう。
【００１５】
これに対し、図４のようにレーザ２０を照射すると、軌跡３１〜３３のいずれも結晶軸ａ１〜ａ３とは平行になっていない。したがって、軌跡３１〜３３に沿う方向Ｄ１〜Ｄ３のいずれでも、支持板１０の反りが大きくなる。すなわち、方向Ｄ１〜Ｄ３において略均等に反りが生じる。その結果、図７に示すように、支持板１０が真円状に反る。特に、本実施形態では、図４に示すように各軌跡の方向Ｄ１〜Ｄ３と各結晶軸ａ１〜ａ３との間の角度Ｘ１〜Ｘ３が略等しいので、方向Ｄ１〜Ｄ３において生じる反りの量が等しい。このため、より真円に近い分布で反りが生じる。なお、角度Ｘ１〜Ｘ３は、同じ角度であることが最もよいが、少なくともこれらの差は±５°以内であることが好ましい。角度Ｘ１〜Ｘ３の差を±５°以内とすることで、略真円に近い分布で支持板１０に反りを生じさせることができる。
【００１６】
（貼り合わせ工程）
次に、反りを生じさせた支持板１０に、接着剤を用いて半導体基板を貼り合わせる。まず、図８に示すように、支持板１０の下面１０ｂに接着剤５０を塗布する。接着剤５０は、熱可塑性のポリイミド樹脂である。支持板１０の下面１０ｂに接着剤５０を塗布したら、支持板１０を加熱（ベーク処理）する。これによって、接着剤５０から溶剤を蒸発させ、接着剤５０を半硬化させる。次に、接着剤をイミド化させるための熱処理を行う。
【００１７】
次に、接着用の炉（図示省略）内に支持板１０を配置し、その後、接着剤５０の上に半導体基板６０を積層する。なお、半導体基板６０は、シリコンにより構成されている。半導体基板６０（すなわち、シリコン）の線膨張係数は、３．４ｐｐｍ／Ｋである。すなわち、半導体基板６０の線膨張係数は、支持板１０の線膨張係数よりも小さい。次に、図９に示すように、支持板１０、接着剤５０及び半導体基板６０からなる積層基板７０を加熱しながら、プレス機９０によって積層基板７０をその厚み方向に加圧する。加圧によって、積層基板７０を平坦な状態にする。反りを有する支持板１０が平坦な状態にプレスされるので、支持板１０の内部には応力が生じる。また、積層基板７０の周囲を減圧雰囲気とする。加熱により、接着剤５０が軟化する。加圧により、軟化した接着剤５０に半導体基板６０が密着する。また、減圧により、接着剤５０中にボイドが生じることが抑制される。次に、積層基板７０を徐々に冷却する。接着剤５０のガラス転移点よりも低い温度まで積層基板７０が冷却されると、接着剤５０が固化する。これによって、半導体基板６０と支持板１０とが互いに固定される。その後、積層基板７０が常温となるまで冷却が継続される。
【００１８】
積層基板７０を冷却する際には、支持板１０と半導体基板６０が収縮しようとする。支持板１０の線膨張係数は半導体基板６０の線膨張係数よりも大きいので、支持板１０は半導体基板６０よりも大きく収縮しようとする。このため、積層基板７０は、半導体基板６０側が凸となるように反ろうとする。但し、積層基板７０はプレス機９０により拘束されているため、積層基板７０に反りは生じない。このため、積層基板７０の内部に、半導体基板６０側が凸となるように反ろうとする応力が生じる。上述したように、元々反りを有する支持板１０の内部には、プレスされる際に応力が生じている。この応力は、熱膨張係数の差により生じる応力とは反対方向に反ろうとする応力である。したがって、支持板１０の内部の応力によって、熱膨張係数の差により生じる応力が相殺される。
【００１９】
積層基板７０が常温まで冷却されたら、炉から積層基板７０を取り出す。常温まで冷却された段階で、支持板１０の内部の応力と熱膨張係数の差により生じる応力がほぼ完全に相殺される。このため、炉から取り出された積層基板７０は、図１０に示すように、ほぼ平坦である。このように、この方法によれば、平坦な積層基板７０を得ることができる。
【００２０】
また、非晶質領域形成工程で支持板１０に真円状に反りを生じさせているので、貼り合わせ工程で方向に係らず均一に積層基板７０の反りが矯正される。このため、より平坦な積層基板７０を得ることができる。
【００２１】
以上のように平坦な積層基板７０を形成した後に、半導体基板６０に対して種々の加工が行われる。例えば、半導体基板６０の表面を研磨することで、半導体基板６０を薄板化する。その後、半導体基板６０の内部に拡散層を形成し、半導体基板６０の表面に電極等を形成することで、半導体素子の構造を形成する。次に、支持板１０を透過するように接着剤５０にレーザを照射することで、接着剤５０の接着力を低下させ、その後、半導体基板６０を支持板１０から剥離させる。このとき、支持板１０の表面に反りを低減するための膜等が設けられていないので、接着剤５０に効率的にレーザを照射することができる。その後、半導体基板６０をダイシングすることで、半導体装置が完成する。なお、半導体基板６０から剥離した支持板１０には、再度、図３に示すように反りが生じる。この支持板１０は、別の半導体基板６０を加工する際に再度利用することができる。
【００２２】
以上に説明したように、この方法では、支持板１０にあらかじめ反りを生じさせる。そして、予め生じさせた支持板１０の反りによって、支持板１０と半導体基板６０との線膨張係数の差によって生じる反りを相殺することができる。このため、平坦な積層基板７０を得ることができる。特に、上記の方法では、支持板１０に真円状に均等に反りを生じさせるので、積層基板７０の反りを均等に矯正することができる。したがって、より平坦な積層基板７０を得ることができる。
【００２３】
なお、各非晶質領域１２のサイズは、なるべく小さいことが好ましい。非晶質領域１２のサイズを小さくすることで、支持板１０を半導体基板６０から剥離するときに、レーザが非晶質領域１２によって散乱されることを抑制することができる。また、同様の理由により、非晶質領域１２を形成する間隔は、支持板１０に反りを生じさせることが可能な範囲でなるべく広いことが好ましい。
【００２４】
なお、上述した実施形態では、図２に示すように、非晶質領域１２を形成する側の表面（すなわち、上面１０ａ）にレーザ２０を照射したが、図１１に示すように非晶質領域１２を形成する側の表面とは反対側の表面（すなわち、下面１０ｂ）にレーザ２０を照射してもよい。
【００２５】
また、上述した実施形態では、支持板１０の下面１０ｂ（すなわち、非晶質領域１２から遠い方の表面）に半導体基板６０を貼り付けた。しかしながら、半導体基板６０の線膨張係数が支持板１０の線膨張係数よりも大きい場合には、半導体基板６０を支持板１０の上面１０ａ（すなわち、非晶質領域１２に近い方の表面）に貼り付けることができる。これによって、積層基板の反りを矯正することができる。
【００２６】
また、上述した実施形態では、支持板１０の表面に接着剤５０を塗布し、その後、支持板１０を半導体基板６０に貼り付けた。しかしながら、半導体基板６０の表面に接着剤５０を塗布し、その後、半導体基板６０を支持板１０に貼り付けてもよい。
【００２７】
また、上述した実施形態では、３つの方向Ｄ１〜Ｄ３に沿ってレーザ２０を走査した。しかしながら、例えば、図１２に示すように２つの方向Ｄ５、Ｄ６に沿ってレーザ２０を走査してもよい。図１２において、方向Ｄ５は方向Ｄ６に対して略直交している。方向Ｄ５は、結晶軸ａ１〜ａ３のいずれに対しても平行ではない。また、方向Ｄ６は、結晶軸ａ１〜ａ３のいずれに対しても平行ではない。したがって、この場合にも、支持板１０に均等に反りを生じさせることができる。
【００２８】
また、上述した実施形態では、支持板１０の結晶構造が六方晶であったが、その他の結晶構造を有する単結晶の基板を支持板１０として用いてもよい。この場合にも、レーザ２０の軌跡の方向を、支持板１０の表面と平行な平面内における結晶軸に対して平行ではない方向とすることで、支持板１０に均等な反りを生じさせることができる。
【００２９】
また、上述した実施形態では、非晶質領域形成工程後に貼り合わせ工程を実施した。しかしながら、貼り合わせ工程後に非晶質領域形成工程を実施してもよい。この場合について、以下に説明する。貼り合わせ工程を先に実施する場合には、平坦な半導体基板６０を平坦な支持板１０に、上述した実施形態と同様にして貼り付ける。積層基板７０を冷却する際に、支持板１０と半導体基板６０との線膨張係数の差によって、図１３に示すように、積層基板７０に反りが生じる。支持板１０は半導体基板６０よりも大きく収縮するので、半導体基板６０側が凸となるように積層基板７０が反る。次に、支持板１０の上面１０ａに、上述した実施形態と同様にしてレーザ２０を照射して、非晶質領域１２を形成する。非晶質領域１２を形成することで支持板１０の上面１０ａ近傍の領域が膨張する。これによって、図１４に示すように、積層基板７０が平坦となる。この方法でも、平坦な積層基板７０が得られる。
【００３０】
また、上述した実施形態では、支持板１０の内部に非晶質領域１２を形成したが、支持板１０の表面に露出するように非晶質領域１２を形成してもよい。
【００３１】
また、上述した実施形態では、レーザ２０によって非晶質領域１２を形成した。しかしながら、イオン注入やイオンミリング等のように荷電粒子を支持板１０に照射することで、非晶質領域１２を形成してもよい。この場合、マスクプレート等によって支持板１０の表面の狭い範囲にのみ荷電粒子が照射されるようにし、その照射範囲を上述した実施形態のように移動させることができる。
【００３２】
本明細書が開示する基板の製造方法は、以下の構成を有する。
【００３３】
基板を製造する方法であって、単結晶基板にレーザまたは荷電粒子線を照射しながら、前記単結晶基板の表面における照射領域の軌跡が直線の縞状となるように前記照射領域を前記単結晶基板に対して移動させることで、前記軌跡に沿って非晶質領域を形成する第１工程を有する。前記第１工程は、前記直線の向きが異なるように複数回実施される。前記第１工程が複数回実施されることによって、前記単結晶基板の反りが変化する。複数回実施される前記第１工程の各々における前記直線の全てが、前記表面と平行な平面内における前記単結晶基板の結晶軸の方向と平行ではない。
【００３４】
前記第１工程では、前記単結晶基板の厚み方向の中央部よりも第１表面側の領域に前記非晶質領域を形成する。半導体基板を前記単結晶基板に加熱状態で貼り付ける第２工程であって、前記単結晶基板の線膨張係数が前記半導体基板の線膨張係数よりも大きいときは前記半導体基板を前記単結晶基板の前記第１表面の反対側の第２表面に貼り付け、前記単結晶基板の線膨張係数が前記半導体基板の線膨張係数よりも小さいときは前記半導体基板を前記単結晶基板の前記第１表面に貼り付ける前記第２工程を有する。
【００３５】
なお、第１工程と第２工程は、何れを先に実施してもよい。
【００３６】
このような構成によれば、第２工程で半導体基板に生じる反りを、第１工程で単結晶基板に生じる反りによって相殺することができる。このため、単結晶基板と半導体基板を積層した積層基板を、平坦化することができる。
【００３７】
単結晶基板の結晶構造が六方晶であり、第１表面及び第２表面が、ｃ面である。
【００３８】
非晶質領域を形成する第１工程を、３回実施してもよい。１回目の第１工程における直線と単結晶基板のａ１軸との間の角度が角度Ｘ１であり、２回目の第１工程における直線と単結晶基板のａ２軸との間の角度が角度Ｘ２であり、３回目の第１工程における直線と単結晶基板のａ３軸との間の角度が角度Ｘ３であり、角度Ｘ１と角度Ｘ２の差が５°未満であり、角度Ｘ２と角度Ｘ３の差が５°未満であり、角度Ｘ３と角度Ｘ１の差が５°未満である。
【００３９】
このように、角度Ｘ１、Ｘ２、Ｘ３が互いに略等しいと、支持板をより均一に（すなわち、真円状に）反らせることができる。
【００４０】
以上、実施形態について詳細に説明したが、これらは例示にすぎず、特許請求の範囲を限定するものではない。特許請求の範囲に記載の技術には、以上に例示した具体例をさまざまに変形、変更したものが含まれる。
本明細書または図面に説明した技術要素は、単独あるいは各種の組み合わせによって技術有用性を発揮するものであり、出願時請求項記載の組み合わせに限定されるものではない。また、本明細書または図面に例示した技術は複数目的を同時に達成するものであり、そのうちの１つの目的を達成すること自体で技術有用性を持つものである。
【符号の説明】
【００４１】
１０：支持板
１０ａ：上面
１０ｂ：下面
１０ｃ：中央部
１２：非晶質領域
２０：レーザ
３１−３３：軌跡
５０：接着剤
６０：半導体基板
７０：積層基板
【図１】
2016076650.tif 000003
【図２】
2016076650.tif 000004
【図３】
2016076650.tif 000005
【図４】
2016076650.tif 000006
【図５】
2016076650.tif 000007
【図６】
2016076650.tif 000008
【図７】
2016076650.tif 000009
【図８】
2016076650.tif 000010
【図９】
2016076650.tif 000011
【図１０】
2016076650.tif 000012
【図１１】
2016076650.tif 000013
【図１２】
2016076650.tif 000014
【図１３】
2016076650.tif 000015
【図１４】
2016076650.tif 000016